(57)【特許請求の範囲】
【請求項１】
ポリアミド、ポリイミド、ポリ乳酸、エポキシ樹脂、ポリエチレン又はポリプロピレンからなるポリマー系材料中に有機化処理したクレー系粒子を１．１５重量％又は２．３重量％の分量で添加、分散させることにより、良好な難燃性・耐摩耗性、引張強さ・破断伸び、ならびに耐加熱老化性を全て備えるようにしたことを特徴とする鉄道車両用床材。
【発明の詳細な説明】
【技術分野】
【０００１】
本発明は、難燃性・耐摩耗性を有し、かつ機械的強度が高く、耐劣化特性に優れた鉄道車両用床材に関するものである。
【背景技術】
【０００２】
近年、ポリマー系材料の難燃化対策としては、社会的な状況に配慮し、脱ハロゲン化が求められている。しかし、多くのポリマー系材料では、脱ハロゲン化と難燃化を両立させるために無機系添加物を従来以上に添加する必要が生じ、ポリマー系材料の重量増加、柔軟性低下、脆性悪化を招き、利点を大きく損なってしまう。
そこで、注目されるのがポリマー系材料中に無機系ナノ粒子を添加、分散させたナノ粒子添加ポリマー系材料である。これは、数％の添加で引張強さが３０％以上向上するなど特性の大きな改善、改良が可能であり、難燃性の向上も報告されている（下記特許文献１、２および非特許文献１参照）。
【特許文献１】特表２００３−５３０４４４号公報
【特許文献２】特表２００３−５１７４８８号公報
【非特許文献１】Ｊｅｆｆｒｅｙ  Ｗ．Ｇｉｌｍａｎ，Ｃａｔｈｅｒｙｎ  Ｌ．Ｊａｃｋｓｏｎ，Ａｌｅｘａｎｄｅｒ  Ｂ．Ｍｏｒｇａｎ，ａｎｄ  Ｒｉｃｈａｒｄ  Ｈａｒｒｉｓ，Ｊｒ．，“Ｆｌａｍｍａｂｉｌｉｔｙ  Ｐｒｏｐｅｒｔｉｅｓ  ｏｆ  Ｐｏｌｙｍｅｒ−Ｌａｙｅｒｅｄ−Ｓｉｌｉｃａｔｅ  Ｎａｎｏｃｏｍｐｏｓｉｔｅｓ．Ｐｏｌｙｐｒｏｐｙｌｅｎｅ  ａｎｄ  Ｐｏｌｙｓｔｙｒｅｎｅ  Ｎａｎｏｃｏｍｐｏｓｉｔｅｓ”，Ｃｈｅｍ，Ｍａｔｅｒ．，Ｖｏｌ．１２，Ｎｏ．７，ｐｐ．１８６６−１８７３（２０００）
【発明の開示】
【発明が解決しようとする課題】
【０００３】
そこで、本願発明者は、ポリマー系材料中に有機化処理したクレー系粒子を少量添加、分散させたポリマー／有機化処理クレー系材料の研究を重ねてきた。特に、ポリマー中に添加する各種添加剤、及びその配合量などを検討し、高分子の難燃性の改善および耐劣化特性の把握に努めてきた。
本発明は、上記状況に鑑みて、脱ハロゲンで難燃性・耐摩耗性を有し、かつ機械的強度が高く、耐劣化特性が良好な鉄道車両用床材を提供することを目的とする。
【課題を解決するための手段】
【０００４】
本発明は、上記目的を達成するために、
〔１〕鉄道車両用床材において、ポリアミド、ポリイミド、ポリ乳酸、エポキシ樹脂、ポリエチレン又はポリプロピレンからなるポリマー系材料中に有機化処理したクレー系粒子を１．１５重量％又は２．３重量％の分量で添加、分散させることにより、良好な難燃性・耐摩耗性、引張強さ・破断伸び、ならびに耐加熱老化性を全て備えるようにしたことを特徴とする。
【発明の効果】
【０００５】
本発明によれば、ポリマー系材料中に有機化処理したクレー系粒子を１．１５重量％又は２．３重量％の分量で添加、分散させることにより、良好な難燃性・耐摩耗性、引張強さ・破断伸び、ならびに耐加熱老化性を全て備えるようにした鉄道車両用床材を提供することができる。
【発明を実施するための最良の形態】
【０００６】
本発明の鉄道車両用床材は、ポリアミド、ポリイミド、ポリ乳酸、エポキシ樹脂、ポリエチレン又はポリプロピレンからなるポリマー系材料中に有機化処理したクレー系粒子を１．１５重量％又は２．３重量％の分量で添加、分散させることにより、良好な難燃性・耐摩耗性、引張強さ・破断伸び、ならびに耐加熱老化性を全て備えるようにした。
【実施例】
【０００７】
以下、本発明の実施の形態について詳細に説明する。
本発明の鉄道車両用床材は、ポリマー系材料中に有機化処理したクレー（粘土）系粒子を少量添加・分散させたポリマー／有機化処理クレー系材料である。ポリマー系材料としてはポリアミド、ポリイミド、ポリ乳酸やエポキシ樹脂等の極性の強いポリマー系材料の他、ポリエチレン、ポリプロピレン等のオレフィン類のポリマー系材料でも変性、共重合、ポリマーブレンド等の前処理を行うことで使用が可能である。
【０００８】
表１に示すように、ポリマー系材料中に有機化処理したクレー系粒子を重量％で１．１５％、２．３％、１０％添加、分散させたポリマー／有機化処理クレー系材料は国土交通省通例第１５１号第８章第５節第８３条解釈基準に基づく試験により難燃性であるとの評価を受けた。
【０００９】
【表１】
0004979903.tif 000002
その鉄道車両用床材を鉄道車両用床材を対象として、ポリマー系材料中に有機化処理したクレー系粒子を重量％で１．１５％、２．３％添加、分散させたポリマー／有機化処理クレー系材料のテーパー摩耗試験を行った。規格値〔減少量（ｇ）〕が０．５ｇ以下の場合、鉄道車両用床材として必要な耐摩耗性を有すると判断される。試験の結果、表２に示すように、有機化処理クレー系粒子が重量％で１．１５％のポリマー／有機化処理クレー系材料では０．２５１ｇの減少量、有機化処理クレー系粒子が重量％で２．３％のポリマー／有機化処理クレー系材料では０．２２２ｇの減少量であり、いずれの場合も鉄道車両用床材として必要な耐摩耗性を有すると判断された。
【００１０】
【表２】
0004979903.tif 000003
次に、前記ポリマー／有機化処理クレー系材料の引張強さについての試験を行った。規格値〔引張強さ（ＭＰａ）〕が５．８８ＭＰａ（メガパスカル）以上の場合、鉄道車両用床材として必要な引張強さを有すると判断される。試験の結果、表３に示すように有機化処理クレー系粒子が重量％で１．１５％のポリマー／有機化処理クレー系材料では１０２．０５ＭＰａ、有機化処理クレー系粒子が重量％で２．３％のポリマー／有機化処理クレー系材料では９９．０２ＭＰａであり、いずれの場合も鉄道車両用床材として十分な強度を有すると判断された。
【００１１】
【表３】
0004979903.tif 000004
次に、前記ポリマー／有機化処理クレー系材料の破断伸びについての試験を行った。規格値〔破断伸び（％）〕が１００％以上の場合、鉄道車両用床材として必要な伸びを有すると判断される。試験の結果、表４に示すように有機化処理クレー系粒子が重量％で１．１５％のポリマー／有機化処理クレー系材料では３８３％、有機化処理クレー系粒子が重量％で２．３％のポリマー／有機化処理クレー系材料では３７９％であり、いずれの場合も鉄道車両用床材として十分な伸びを有すると判断された。
【００１２】
【表４】
0004979903.tif 000005
次に、前記ポリマー／有機化処理クレー系材料の耐加熱老化性についての試験を行った。規格値〔引張強さの変化率（％）〕が±３０％以内（劣化時間４８時間）の場合、鉄道車両用床材として必要な耐加熱老化性を有すると判断される。試験の結果、表５に示すように有機化処理クレー系粒子が重量％で１．１５％のポリマー／有機化処理クレー系材料では−１４．０５％、有機化処理クレー系粒子が重量％で２．３％のポリマー／有機化処理クレー系材料では−１１．７２％であり、いずれの場合も鉄道車両用床材として十分な耐加熱老化性を有すると判断された。
【００１３】
【表５】
0004979903.tif 000006
このように、ポリマー系材料中に有機化処理したクレー系粒子を少量添加・分散させることにより、難燃性・耐摩耗性を有し、かつ機械的強度が高く、耐劣化特性が良好なポリマー／有機化処理クレー系材料を得ることができる。なお、添加する有機化処理クレー系粒子が重量％で１０％までは、国土交通省令第１５１号第８章第５節第８３条解釈基準に基づく試験により難燃性である評価を受けている。特に、有機化処理クレー系粒子の添加量が重量％で１．１５％, ２．３％の場合には脱ハロゲンで、難燃性・耐摩耗性を有し、かつ機械的強度が高く、耐劣化特性が良好であるため、鉄道車両用内装材の一つである鉄道車両の床材に最適である。
【００１４】
なお、本発明のポリマー／有機化処理クレー系材料は例えば、ポリアミド６／有機化処理モンモリロナイト系の材料の場合、その比重は１．１５であり、ポリアミド６樹脂単体の比重１．１４とほとんど変わらず、性能の向上に比して軽量であると言える。
なお、本発明は上記実施例に限定されるものではなく、本発明の趣旨に基づき種々の変形が可能であり、これらを本発明の範囲から排除するものではない。
【産業上の利用可能性】
【００１５】
本発明の鉄道車両用床材は、ポリマー系材料中に有機化処理したクレー系粒子を少量添加・分散させたポリマー／有機化処理クレー系材料であり、脱ハロゲンで、難燃性・耐摩耗性を有し、かつ機械的強度が高く、耐劣化特性が良好な鉄道車両用床材として好適である。